(57)【特許請求の範囲】
【請求項１】
少なくとも、熱によって体積変化を示す第一基板上に、記録光を熱に変換する記録層、第一基板の体積変化による変形に同調する第一反射層、第一反射層の変形を吸収する干渉層、第一反射層の変形には同調しない第二反射層が順次設けられたことを特徴とする光記録媒体。
【請求項２】
第二反射層上に、第二基板がさらに設けられたことを特徴とする請求項１に記載の光記録媒体。
【請求項３】
第一基板側から記録を行い、第二反射層側あるいは第二基板側から再生を行う構成であることを特徴とする請求項１又は２に記載の光記録媒体。
【請求項４】
干渉層が記録によって反射率が高い状態から低い状態へ変化するような膜厚に設定されていることを特徴とする請求項１乃至３のいずれか1項に記載の光記録媒体。
【請求項５】
記録による第一基板の体積変化が、膨張であることを特徴とする請求項１乃至４のいずれか1項に記載の光記録媒体。
【請求項６】
レーザ光吸収によって熱を発生させる記録層、前記記録層の熱によって体積変化を生じる第一基板、及び前記第一反射層と第二反射層が第一反射層の変形を吸収する干渉層を介して形成されたファブリ・ペローの干渉構造で構成され、かつ前記のファブリ・ペローの干渉構造の干渉長を第一反射層の変形によって変えることで記録が行われることを特徴とする請求項１乃至５のいずれか1項に記載の光記録媒体。
【請求項７】
請求項１乃至６のいずれか１項に記載の光記録媒体に対し、第一基板側から記録を行い、第二反射層側あるいは第二基板側から再生を行うことを特徴する光記録媒体の記録再生方法。
【請求項８】
請求項１乃至６のいずれか１項に記載の光記録媒体を、ファブリ・ペローの干渉構造の干渉長を第一反射層の変形によって変えることで記録を行うことを特徴とする光記録媒体の記録再生方法。
【請求項９】
請求項１乃至６のいずれか１項に記載の光記録媒体、及び該光記録媒体の記録手段ならびに再生手段を有する光記録装置。
【請求項１０】
光記録媒体の記録手段が記録を第一基板側から行い、かつ光記録媒体の再生手段が再生を第二反射層側から行う構成であることを特徴とする請求項９に記載の光記録装置。
【発明の詳細な説明】
【０００１】
【発明の属する技術分野】
本発明は、任意の記録再生波長を採用しても、記録部が高反射率、あるいは高コントラストで再生できることが可能な光記録媒体、光記録装置及びその記録再生方法を提供する。
また、本発明は記録再生波長が４００ｎｍ近傍となった場合であっても有機材料からなる追記型光記録媒体を実現できる光記録媒体の構造、光記録装置及びその記録再生方法に関する。
【０００２】
【従来の技術】
従来の有機材料を用いた追記型光記録媒体の基本構成は、図１９に示すようなものであり、少なくとも基板上に記録層、反射層を積層した構造からなる。この構造に対して、記録と再生は基板側から行われ（図２０）、基板変形、記録層分解、反射層変形等による位相差変化によって記録部が再生される。したがって、大きな変調度（コントラスト）を得るためには、記録層の屈折率が大きいことが必要となる。
【０００３】
また、有機材料を用いた追記型光記録媒体の特徴は、高反射率を有し、ＲＯＭとの互換性が高いことにあった。この高反射率化を図るために、記録層に用いられる有機材料に必要とされる条件は、高屈折率ｎを有し、かつ小さな吸収係数ｋを有することである。つまり、従来の有機材料を用いた追記型光記録媒体の基本構成では、高反射率化と高変調度化を達成させるために、記録再生波長で、高い屈折率ｎと小さな（適度な）吸収係数ｋを有することが必要である（図２１参照）。
したがって、図２１からもわかるように、記録再生波長に対し、適合できる有機材料というのは、非常に制限される。しかしながら、文書の電子化やインターネットの発達によって、著作権保護やセキュリティーなどの問題が非常にクローズアップされており、非改竄性という特徴を有し、記録の証拠性が確保される追記型光記録媒体は今後も必要となる光記録媒体と考えられる。
【０００４】
従来の追記型光記録媒体では、ＣＤやＤＶＤプレーヤーあるいはドライブで再生可能とするために、ＲＯＭとの互換性、すなわち高反射率であることが重要であったが、現在は多くのプレーヤーあるいはドライブが低反射率のメディアをサポートしていることから、今後記録再生波長が４００ｎｍ近傍となる追記型光記録媒体においては、必ずしも高反射率を有する必要がないと考えられる。この場合、記録再生波長が４００ｎｍ近傍となる追記型光記録媒体において重要なことは、十分な変調度が得られ、ジッタ良好な記録が行えることである。しかしながら、従来の有機材料からなる追記型光記録媒体では、高反射率化という制限を取り去っても、十分な変調度が得られ、ジッタ良好な記録を行うためには、やはり高い屈折率ｎを有する有機材料を用いる必要がある。したがって、高い屈折率ｎを得るためには、やはり記録再生波長が大きな吸収帯の長波長端に位置するような材料（記録再生波長で、高い屈折率ｎと小さな（適度な）吸収係数ｋを有する）を選択しなければならなくなる（図２１）。
【０００５】
これは、従来の有機材料からなる追記型光記録媒体では、記録が記録前後の位相変化で行われるため、記録前後での屈折率変化が変調度に大きく寄与するためである。
【０００６】
ところで、高密度化のために短波長のレーザが年々開発され、現在では４００ｎｍ近傍という半導体レーザが登場している。この４００ｎｍ近傍という波長域は、有機材料による光記録媒体の可能性を大きく阻んでいる。なぜなら、有機材料の屈折率は、大きな吸収帯に基づく異常分散によって得られるが（図２１）、有機材料の分子吸光係数は分子骨格の大きさ（共役系の大きさ）に比例しているため、分子が小さくなる４００ｎｍ近傍対応の有機材料では大きな屈折率が得られにくいためである。ポルフィリン誘導体では、比較的大きな分子骨格を持ちながら４００ｎｍ近傍にも対応できる数少ない有機材料の１つである。しかし、記録再生波長が４００ｎｍ近傍である従来型の光記録媒体（ＣＤ−ＲやＤＶＤ−Ｒ）を作ろうとすると、記録再生波長を吸収帯の長波長端に位置させることは、ポルフィリン誘導体であっても非常に困難であることがわかった。
【０００７】
記録再生波長において、高い屈折率ｎと小さな（適度な）吸収係数ｋを有する有機材料を用いることが非常に困難となる短波長領域では、従来の有機材料からなる光記録媒体と同様な層構成では、高反射率で高コントラスト（高変調度）の光記録媒体を得ることは非常に困難になる。
【０００８】
従来の有機材料からなる光記録媒体と同様な層構成では、高反射率化と高変調度化には全く同じ条件、すなわち記録層の高屈折率化が要求されるため、反射率の制限を緩和したとしても、高変調度が得られにくくなる。また、プレーヤーやドライブが低反射率や低変調度の光記録媒体まで対応したとしても、反射率や変調度は高ければ高いほど、良好な記録再生特性が得られ、またプレーヤーやドライブの回路への負担も低減できるため、できる限り高反射率化と高変調度化を狙うべきである。
【０００９】
【発明が解決しようとする課題】
そこで、本発明は、従来から適用されている有機材料からなる光記録媒体の層構成、及び記録再生方法を用いず、記録再生波長で、高い屈折率ｎと小さな（適度な）吸収係数ｋを有する有機材料でなくてもＲＯＭとの互換性が高く、再生特性に優れた光記録媒体が得られるような新規な層構成とその記録再生方法を提供することをその課題とする。
【００１０】
【課題を解決するための手段】
記録を行うためには、適度な（ある程度以上の）吸収係数を有する記録層が必要であるが、この記録層を再生光の光路中に配置すると高反射率化は非常に困難になる。また、従来構造のように再生光の光路中に記録層が配置される場合、再生光の光路中に配置された記録層の吸収係数を低く押さえても、高変調度を得るためには高屈折率が必要であり（またある程度以上の膜厚も必要となる）、結局記録層材料として、記録再生波長で高屈折率ｎと低い吸収係数ｋが要求される。しかし、４００ｎｍ近傍というような短波長では、従来のように記録再生波長で高屈折率ｎと低い吸収係数ｋを持つ有機材料はいくつかの例外を除いてほとんど存在しないと言ってよい。したがって、４００ｎｍ近傍に適度な（一般的な）屈折率ｎと吸収係数ｋを有する現状の短波長対応の有機材料では、高反射率と高変調度を達成させることが非常に困難である。
【００１１】
そのため本発明では、少なくとも再生時に高反射率と高変調度を得る構造を確保するため、記録層を再生光の光路中から排除する。つまり、記録と再生を異なる方向から行う。そして記録層は、再生時に高反射率と高変調度を得る構造を外部から制御する構造とする。すなわち、再生時に高反射率と高変調度を得る構造として、干渉層を介した２つの反射層によるファブリ・ペロー構造を構成し、記録はこの干渉層構造の干渉長を外部から変化させることにより行う。
【００１２】
本発明では、再生時に高反射率と高変調度を得る構造として干渉層を介した２つの反射層によるファブリ・ペロー構造を用い、再生光入射側から遠いほうの反射層を記録層によって変形させることに特徴があり、この反射層の変形は、基板の体積変化をトリガーにして行うことに大きな特徴がある。
【００１３】
すなわち、本発明は以下に示すような手段を採用することにより、前記課題を解決することができた。
本発明の第１は、少なくとも、熱によって体積変化を示す第一基板上に、記録光を熱に変換する記録層、第一基板の体積変化による変形に同調する第一反射層、第一反射層の変形を吸収する干渉層、第一反射層の変形には同調しない第二反射層が順次設けられたことを特徴とする光記録媒体にある。
【００１４】
本発明の第２は、第二反射層上に、第二基板がさらに設けられたことを特徴とする前記１の光記録媒体にある。
【００１５】
本発明の第３は、第一基板側から記録を行い、第二反射層側あるいは第二基板側から再生を行う構成であることを特徴とする前記１又は２の光記録媒体にある。
【００１６】
本発明の４は、干渉層が記録によって反射率が高い状態から低い状態へ変化するような膜厚に設定されていることを特徴とする前記１乃至３のいずれかの光記録媒体にある。
【００１７】
本発明の第５は、記録による第一基板の体積変化が、膨張であることを特徴とする前記１乃至４のいずれかの光記録媒体にある。
【００１８】
本発明の第６は、レーザ光吸収によって熱を発生させる記録層、前記記録層の熱によって体積変化を生じる第一基板、及び前記第一反射層と第二反射層が第一反射層の変形を吸収する干渉層を介して形成されたファブリ・ペローの干渉構造で構成され、かつ前記のファブリ・ペローの干渉構造の干渉長を第一反射層の変形によって変えることで記録が行われることを特徴とする前記１乃至５のいずれかの光記録媒体にある。
【００１９】
本発明の第７は、前記１乃至６のいずれかの光記録媒体を、第一基板側から記録を行い、第二反射層側あるいは第二基板側から再生を行うことを特徴する光記録媒体の記録再生方法にある。
【００２０】
本発明の第８は、前記１乃至６のいずれかの光記録媒体を、ファブリ・ペローの干渉構造の干渉長を第一反射層の変形によって変えることで記録を行うことを特徴とする光記録媒体の記録再生方法にある。
【００２１】
本発明の第９は，前記１乃至６のいずれかの光記録媒体、及び該光記録媒体の記録手段ならびに再生手段を有する光記録装置にある。
【００２２】
本発明の第１０は、光記録媒体の記録手段が記録を第一基板側から行い、かつ光記録媒体の再生手段が再生を第二反射層側から行う構成であることを特徴とする前記９の光記録装置にある。
【００２３】
【発明の実施の形態】
本発明の光記録媒体構成とその記録再生方法を用いることで、少なくとも再生時には任意の波長で高反射率と高変調度を有する光記録媒体が提供でき、この高反射率化と高変調度化によって非常に再生信号特性に優れ、再生互換性の高い光記録媒体が提供できる。
つまり、光記録媒体はＲＯＭであれ、書換え型であれ、追記型であれ、再生することに大きな意味があるわけであるから、再生特性を最重要視したのである。
【００２４】
本発明では記録装置では高反射率や高変調度は保証されないが、一般的に記録装置では高度な制御が行われるため、高反射率や高変調度は重要でなくなる。
また、本発明の光記録媒体では、記録時の記録側からの再生において高反射率と高変調度が保証されないだけであって、記録装置においても再生側から再生すれば、高反射率かつ高変調度で情報が再生できる。
なお、本発明の光記録媒体の層構成は、記録側から見れば従来のＣＤ−ＲやＤＶＤ−Ｒと同様な層構成であり、再生側から見れば２つの反射層によるファブリ・ペロー構造である。
【００２５】
本発明の光記録媒体の具体的な層構成は、図１及び図２に示すとおりである。図１は、少なくとも、第一の基板上に記録層、第一反射層、干渉層、第二反射層が積層された光記録媒体例を示したもので、記録は第一基板側から、再生は第二反射層側から行う。
【００２６】
図２は、少なくとも、第一の基板上に記録層、第一反射層、干渉層、第二反射層、第二基板が積層された光記録媒体例を示したもので、記録は第一基板側から（図３又は図５）、再生は第二基板側から行う（図４又は図６）。
【００２７】
本発明での記録は、ファブリ・ペロー干渉構造における干渉長を変化させるが、これは、基板変形（体積変化）を利用する。基板の体積変化としては、基板膨張させることが最も容易で、本発明には適している。
すなわち、記録層によってレーザ光が吸収され熱を発生し、基板が膨張変形を起こし、これをトリガーとして記録側から見た場合の反射層（第一反射層）を変形させる。そしてこの記録側から見た場合の反射層（第一反射層）は再生側から見た場合の反射層（第一反射層）でもあるため、記録側からの記録によって、再生側から見た干渉構造の干渉長を変えることができる。
【００２８】
この記録側からの記録によって、再生側からの再生の信号品質を向上させるために、反射層（第一反射層）の変形は基板膨張に同調させる。
すなわち、記録によって一般的に基板は膨張するが（記録層側へ凸変形する）、これによって反射層（第一反射層）も同時に干渉層側へ凸変形（図３）、又は記録層側へ凹変形（図５）させる。
【００２９】
また記録側からの記録によって、再生側からの再生の信号品質を向上させるために、干渉層は第一反射層の凸変形、あるいは凹変形を吸収し、この変形を第二反射層へ伝えないようにすることが好ましい。
したがって、干渉層はある程度変形しやすい材料であるか、十分な膜厚を有することが好ましい。
【００３０】
さらに記録側からの記録によって、再生側からの再生の信号品質を向上させるために、第二反射層は干渉層の変形によって変形しないことが好ましい。
すなわち、干渉層が第一反射層の凹凸変形を吸収し、この変形する場合には、この変形を最小限に押さえるために、第二反射層を硬くすることが好ましい。
前記第二反射層を硬さは、第二反射層の層厚の調整や材料の選択でコントロールすることができる。該材料としては、通常の金属、例えば金、銀、アルミニュウム、銅、ニッケル等が挙げられる。
【００３１】
本発明の記録媒体の第一反射層は、凸変形であっても凹変形であっても構わない。第一反射層の凹変形は、記録層が体積減少することで生じやすい。
すなわち、記録層材料が溶融や分解を容易に起こす場合や基板内への拡散が生じ易い場合、基板膨張によって記録層は体積減少を起こし、第一反射層は記録層側へ凹変形する。
【００３２】
第一反射層の凸変形は、記録層が体積変化を起こさないことで生じやすい。
すなわち、記録層材料が溶融や分解を容易に起こさない場合や基板内への拡散が生じにくい場合、基板膨張によって記録層は体積変化を起こさないため、第一反射層は記録層側とは反対側へ凸変形する。
【００３３】
さらに、本発明の特徴は、記録再生波長を選ばないことにある。すなわち、再生側から見た干渉構造では、干渉長の変化によって反射率が変化する構造であるため、干渉層膜厚を最適化するだけで、任意の波長に対応できる（任意の波長で高反射率、高変調度が達成できる）。
【００３４】
また、記録側から見た構造では、基板変形を起こさせるような熱が記録層で発生すれば記録層の機能は十分であり、記録層材料に要求される光学定数は大きな制限がないため、記録層材料の選択自由度が広げられ、記録再生波長に大きく依存しなくなる。
【００３５】
【実施例】
次に本発明を実施例により更に詳細に説明する。
本発明の光記録媒体の層構成の例を図１及び図２に示す。
図１では、第一基板上に記録層が形成され、さらに第一反射層、干渉層、第二反射層が形成される。
図２では、第一基板上に記録層が形成され、さらに第一反射層、干渉層、第二反射層、第二基板が形成される。
【００３６】
図１、図２いずれの構成においても、記録は第一基板側から行われ、再生は第二反射層側から行われる。また、記録層がレーザ光を吸収し、発生した熱で基板が膨張（体積変化）を起こし、これに同調して第一反射層が変形することで記録が行われる。
【００３７】
図２のように第一基板上に記録層が形成され、さらに第一反射層、干渉層、第二反射層、第二基板が形成された層構成では、記録は第一基板側から行われ、記録層がレーザ光を吸収し、発生した熱で基板が膨張（体積変化）を起こし、これに同調して、基板膨張方向に第一反射層が変形することで記録が行われる（図３）。
この記録によって生じた干渉構造における干渉長の変化を、記録とは反対側から再生することによって、反射率変化として検出する（図４）。
【００３８】
あるいは別の形態として、図２のように第一基板上に記録層が形成され、さらに第一反射層、干渉層、第二反射層、第二基板が形成された層構成では、記録は第一基板側から行われ、記録層がレーザ光を吸収し、発生した熱で基板が膨張（体積変化）を起こし、これに同調して、基板膨張方向とは逆方向に第一反射層が変形することで記録が行われる（図５）。
この記録によって生じた干渉構造における干渉長の変化を、記録とは反対側から再生することによって、反射率変化として検出する（図６）。
【００３９】
次に記録による第一反射層の変形で、高反射率かつ高変調度な再生が行えることを検証する。
再生側の構造として、第一反射層を銀（複素屈折率０．０８０−ｉ１．９５）、第二反射層を銀（複素屈折率０．０８０−ｉ１．９５）、干渉層の複素屈折率を１．６０−ｉ０．００とした場合、再生側から見た反射率（図４、図６参照）の干渉層膜厚依存性を計算すると図７〜図１８のようになる（なお、再生波長は４０５（ｎｍ）である）。
【００４０】
図７〜図１０〔（図７（ａ）〜図１０（ｍ））は、第一反射層膜厚を２５（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果である。
図１１〜図１４〔（図１１（ａ）〜図１４（ｍ））は、第一反射層膜厚を５０（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果である。
図１５〜図１８〔（図１５（ａ）〜図１８（ｍ））は、第一反射層膜厚を１００（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果である。
【００４１】
この結果から、第一反射層の膜厚が２５（ｎｍ）である場合は、第二反射層膜厚が約３０（ｎｍ）と設定することで（図８（ｄ）、（ｅ））、高反射率と高変調度が達成できる（最良の状態）。すなわち、Ｈｉｇｈ  ｔｏ  Ｌｏｗ記録（記録によって反射率が高い状態から低い状態へ変化する記録方式）を行う場合、干渉層の膜厚を１００（ｎｍ）〜１５０（ｎｍ）程度の範囲、あるいは２２０（ｎｍ）〜２７０（ｎｍ）程度の範囲に設定し、記録によって干渉層の厚さを４０〜５０（ｎｍ）程度変化させることで、未記録時の反射率約８０（％）、記録部の反射率１０（％）以下というような、高反射率かつ高変調度な再生が可能となる。
【００４２】
第一反射層の膜厚が５０（ｎｍ）である場合は、第二反射層膜厚が約４０（ｎｍ）と設定することで（図１２（ｆ）、図１３（ｇ））、高反射率と高変調度が達成できる（最良の状態）。すなわち、Ｈｉｇｈ  ｔｏ  Ｌｏｗ記録（記録によって反射率が高い状態から低い状態へ変化する記録方式）を行う場合、干渉層の膜厚を８０（ｎｍ）〜１７０（ｎｍ）程度の範囲、あるいは２１０（ｎｍ）〜３００（ｎｍ）程度の範囲に設定し、記録によって干渉層の厚さを２０〜３０（ｎｍ）程度変化させることで、未記録時の反射率約８０〜９０（％）、記録部の反射率１０（％）以下というような、高反射率かつ高変調度な再生が可能となる。
【００４３】
第一反射層の膜厚が１００（ｎｍ）である場合は、第二反射層膜厚が約５０（ｎｍ）と設定することで（図１７（ｈ）、（ｉ））、高反射率と高変調度が達成できる（最良の状態）。すなわち、Ｈｉｇｈ  ｔｏ  Ｌｏｗ記録（記録によって反射率が高い状態から低い状態へ変化する記録方式）を行う場合、干渉層の膜厚を７５（ｎｍ）〜１８０（ｎｍ）程度の範囲、あるいは２０５（ｎｍ）〜３１０（ｎｍ）程度の範囲に設定し、記録によって干渉層の厚さを１０〜１５（ｎｍ）程度変化させることで、未記録時の反射率約８０〜９０（％）、記録部の反射率１０（％）以下というような、高反射率かつ高変調度な再生が可能となる。
【００４４】
第一反射層の膜厚は、基板変形に同調して第一反射層が変形できるような膜厚を設定することが好ましい。すなわち、第一反射層の役割は、再生時の干渉構造の反射鏡としての役割と記録時の熱伝導層としての役割、さらに変形層としての役割である。
【００４５】
第一反射層の再生時における干渉構造の反射鏡としての役割を考えた場合、第一反射層膜厚は必要な反射率が得られる範囲で設定されればよく、図７〜図１８に示された結果のように、第一反射層の膜厚設定は任意性が高い（２５（ｎｍ）〜１００（ｎｍ）の範囲で何ら問題ない）。
【００４６】
第一反射層の記録時における熱伝導層としての役割を考えた場合、第一反射層膜厚は、非常に薄い場合を除けば、特に問題はない。
【００４７】
一方、第一反射層の記録時における変形層としての役割を考えた場合は、第一反射層膜厚は慎重に考える必要がある。なぜなら、一般的に基板上に設けられた層の変形領域は基板変形領域よりも広がりやすいと考えられるから、第一反射層の変形量を増やすことは、ジッタやクロストークの悪化を招くことになるからである。したがって、できるだけ少ない第一反射層の変形量で高変調度が得られるようにすることが好ましい。
【００４８】
図７〜図１８で示したように、最大の変調度を得るために第一反射層に要求される変形量は、第一反射層膜厚が２５（ｎｍ）の場合は４０〜５０（ｎｍ）、第一反射層膜厚が５０（ｎｍ）の場合は２０〜３０（ｎｍ）、第一反射層膜厚が１００（ｎｍ）の場合は１０〜１５（ｎｍ）となる（ここでは、第一反射層の変形を干渉層が吸収する状況を設定している。したがって、第一反射層が干渉層側へ凸変形する場合、第一反射層の変形量と同量の凹変形を干渉層が起こす。すなわち、干渉層は第一反射層の変形によって圧縮される）。
つまり、第一反射層膜厚を厚くしたほうが、より少ない第一反射層の変形（干渉層の変形）で高変調度が得られる。
【００４９】
しかし、第一反射層を厚くしすぎると、基板変形を起こさせても第一反射層は変形しにくくなるため、基板変形に同調した変形が起こる範囲で、第一反射層は厚くすることが好ましい。
この基板変形に同調した変形が起こる範囲で、第一反射層は厚くする膜厚設定によって、ジッタやクロストークの悪化も防げる。
【００５０】
以上の実施例によって、本発明の光記録媒体とその記録再生方法によって、高反射率で高変調度な記録媒体が記録再生波長に関係なく、容易に得られることが確認できた。
【００５１】
なお、本実施例では、記録による基板膨張によって第一反射層が干渉層側へ凸変形する例を示したが、本発明はこれに限られたものではなく、記録による基板膨張によって第一反射層がこの膨張した基板側へ凹変形するものであっても構わない（図５、６参照。図５は記録時、図６は再生時の様子を示す）。
【００５２】
但し、この場合、第一反射層が干渉層側へ凸変形する場合と同様に、第一反射層の変形が干渉層で吸収され、この第一反射層の変形が第二反射層に伝わらないことが好ましい（すなわち、干渉層は第一反射層の変形に追従して（引っ張られ）膨張する）。そのため、第一反射層が干渉層側へ凸変形する場合同様に、干渉層はある程度変形しやすい材料であるか、十分な膜厚を有することが好ましい。
【００５３】
【発明の効果】
本発明によって、任意の記録再生波長で記録部が高反射率、あるいは高コントラストで再生できることが可能な光記録媒体、光記録装置及びその記録再生方法が提供できる。特に、記録再生波長が４００ｎｍ近傍となった場合であっても有機材料からなる追記型光記録媒体を実現できる光記録媒体の構造、及びその記録再生方法が提供できる。
【図面の簡単な説明】
【図１】少なくとも第一の基板上に記録層、第一反射層、干渉層、第二反射層が積層された光記録媒体例の模式的断面図図である。
【図２】少なくとも第一の基板上に記録層、第一反射層、干渉層、第二反射層、第二基板が積層された光記録媒体例の模式的断面図である。
【図３】本発明の光記録媒体に第一基板側から記録を行った状態を示す図である。
【図４】本発明の光記録媒体を第二基板側から再生を行った状態を示す図である。
【図５】本発明の光記録媒体に第一基板側から記録を行った状態を示す図である。
【図６】本発明の光記録媒体を第二基板側から再生を行った状態を示す図である。
【図７】第一反射層膜厚を２５（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ａ）第二反射層膜厚１０（ｎｍ）の場合
（ｂ）第二反射層膜厚２０（ｎｍ）の場合
（ｃ）前記（ｂ）の拡大図
【図８】第一反射層膜厚を２５（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｄ）第二反射層膜厚３０（ｎｍ）の場合
（ｅ）前記（ｄ）の拡大図
（ｆ）第二反射層膜厚４０（ｎｍ）の場合
【図９】第一反射層膜厚を２５（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｇ）図８の（ｆ）の拡大図
（ｈ）第二反射層膜厚５０（ｎｍ）の場合
（ｉ）前記（ｈ）の拡大図
【図１０】第一反射層膜厚を２５（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｊ）第二反射層膜厚６０（ｎｍ）の場合
（ｋ）前記（ｊ）の拡大図
（ｌ）第二反射層膜厚７０（ｎｍ）の場合
（ｍ）前記（ｌ）の拡大図
【図１１】第一反射層膜厚を５０（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ａ）第二反射層膜厚１０（ｎｍ）の場合
（ｂ）第二反射層膜厚２０（ｎｍ）の場合
（ｃ）前記（ｂ）の拡大図
【図１２】第一反射層膜厚を５０（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｄ）第二反射層膜厚３０（ｎｍ）の場合
（ｅ）前記（ｄ）の拡大図
（ｆ）第二反射層膜厚４０（ｎｍ）の場合
【図１３】第一反射層膜厚を５０（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｇ）図１２の（ｆ）の拡大図
（ｈ）第二反射層膜厚５０（ｎｍ）の場合
（ｉ）前記（ｈ）の拡大図
【図１４】第一反射層膜厚を５０（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｊ）第二反射層膜厚６０（ｎｍ）の場合
（ｋ）前記（ｊ）の拡大図
（ｌ）第二反射層膜厚７０（ｎｍ）の場合
（ｍ）前記（ｌ）の拡大図
【図１５】第一反射層膜厚を１００（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ａ）第二反射層膜厚１０（ｎｍ）の場合
（ｂ）第二反射層膜厚２０（ｎｍ）の場合
（ｃ）前記（ｂ）の拡大図
【図１６】第一反射層膜厚を１００（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｄ）第二反射層膜厚３０（ｎｍ）の場合
（ｅ）前記（ｄ）の拡大図
（ｆ）第二反射層膜厚４０（ｎｍ）の場合
【図１７】第一反射層膜厚を１００（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｇ）図１６の（ｆ）の拡大図
（ｈ）第二反射層膜厚５０（ｎｍ）の場合
（ｉ）前記（ｈ）の拡大図
【図１８】第一反射層膜厚を１００（ｎｍ）とした場合、第二反射層膜厚を１０（ｎｍ）〜７０（ｎｍ）と変化させた場合の、再生側から見た反射率（図４、図６参照）の干渉層膜厚依存性を計算した結果を示す図である。
（ｊ）第二反射層膜厚６０（ｎｍ）の場合
（ｋ）前記（ｊ）の拡大図
（ｌ）第二反射層膜厚７０（ｎｍ）の場合
（ｍ）前記（ｌ）の拡大図
【図１９】従来の有機材料を用いた追記型光記録媒体の基本構成を示す図である。
【図２０】図１９の追記型光記録媒体の記録と再生の説明図である。
【図２１】記録再生波長と屈折率ｎ、吸収係数ｋの関係を示す図である。
【図１】
0004223196.tif 000002
【図２】
0004223196.tif 000003
【図３】
0004223196.tif 000004
【図４】
0004223196.tif 000005
【図５】
0004223196.tif 000006
【図６】
0004223196.tif 000007
【図７】
0004223196.tif 000008
【図８】
0004223196.tif 000009
【図９】
0004223196.tif 000010
【図１０】
0004223196.tif 000011
【図１１】
0004223196.tif 000012
【図１２】
0004223196.tif 000013
【図１３】
0004223196.tif 000014
【図１４】
0004223196.tif 000015
【図１５】
0004223196.tif 000016
【図１６】
0004223196.tif 000017
【図１７】
0004223196.tif 000018
【図１８】
0004223196.tif 000019
【図１９】
0004223196.tif 000020
【図２０】
0004223196.tif 000021
【図２１】
0004223196.tif 000022